(57)【特許請求の範囲】
【請求項１】
［Ａ］マグネシウム、チタン、ハロゲン元素及び電子供与体を必須とする触媒固体成分、［Ｂ］有機アルミニウム化合物成分、並びに［Ｃ］一般式（３）乃至（７）のいずれかで表される有機ケイ素化合物成分とからなる触媒の存在下にα−オレフィンを重合する方法。
【化１８】
0003540578.tif 000029
【化１９】
0003540578.tif 000030
【化２０】
0003540578.tif 000031
【化２１】
0003540578.tif 000032
【化２２】
0003540578.tif 000033
（但し、（３）乃至（７）のいずれかにおいて、Ｒ1 は炭素数１〜８の炭化水素基を示し、Ｒ2 は炭素数２〜２４の炭化水素基、炭素数２〜２４の炭化水素アミノ基又は炭素数１〜２４の炭化水素アルコキシ基を示し、Ｒ4 は飽和環上の置換基を表し、水素、又は、炭素数１〜２４の不飽和あるいは飽和脂肪族炭化水素基を示す。）
【発明の詳細な説明】
【０００１】
【発明の属する技術分野】
本発明は、新規な触媒構成成分として、特定の構造を有する１種類の有機ケイ素化合物を用いることにより、高活性で高立体規則性且つ、分子量分布の広いα−オレフィンの単独重合体、あるいは、他のα−オレフィンとの共重合体を製造する方法に関するものである。
【０００２】
【従来の技術】
近年、α−オレフィンを重合するために、マグネシウム、チタン、ハロゲン元素、及び電子供与体を必須とする触媒固体成分、周期率表I 〜III 族金属の有機金属化合物、及び電子供与体からなる高活性担持型触媒系が、特開昭57-63310号公報、特開昭58-83016号公報、特開昭59-58010号公報、特開昭60-44507号公報などに数多く提案されている。さらに、特開昭62-11705号公報、特開昭63- 259807号公報、特開平 2-84404号公報、特開平4-202505号公報、特開平4-370103号公報などには、電子供与体として特定の有機ケイ素化合物を用いることを特徴とする重合触媒が開示されている。
【０００３】
しかし、上記の担持型触媒系を用いて得られるプロピレン重合体は、通常、分子量分布は狭く、重合体溶融時の粘弾性が小さく、用途によっては、成形性、成形体の外観などに問題となる場合がある。この問題を改善するために、特開昭63-245408 、特開平2-232207、特開平4-370103などに、複数の重合器を用いた重合あるいは、多段重合することによって、分子量分布を拡大する方法が開示されている。しかし、この様な方法は、煩雑な操作が必要で工業的に生産速度を下げざるを得ず、コスト面を含めて好ましくない。さらには、低分子量でしかも分子量分布の広いプロピレン重合体を複数の重合器で製造するには、一方の重合器で水素などの連鎖移動剤を過剰に用いて低分子量の重合体を製造しなければならず、耐圧限界のある重合器では重合温度を下げざるを得ず、生産速度に悪影響を及ぼす問題がある。
【０００４】
また、特開平3-7703号公報、特開平4-136006号公報、特開平8-301920公報には、異なるM.F.R を与える少なくとも二種類の有機ケイ素化合物を混合し触媒成分として用いる重合方法が開示されているが、どちらか一方の触媒成分が作用することが多く、分子量分布拡大効果は充分でない。また、この方法では、二種類以上の触媒成分を使用する事が必須となるため、重合プロセス、重合装置、および重合操作がより煩雑になる。
【０００５】
また、特開平8-120021号公報、特開平8-143621号公報、特開平8-231663号公報には環状アミノシラン化合物を用いる方法が開示されているが、これらの具体的に記載されている化合物では、分子量分布が必ずしも広くないという問題がある。
【０００６】
また、特開平6-25336 号公報、特開平7-90012 号公報、特開平7-97411 号公報などには、複素環内の任意の炭素原子が珪素原子と直接結合している窒素原子含有複素環式置換有機ケイ素化合物を用いる方法が開示されているが、分子量分布については記載されていない。
また、特開平3-74393 号公報、特開平7-173212号公報には、単環式アミノ基含有有機ケイ素化合物を用いる方法が開示されているが、分子量分布については記載されていない。
【０００７】
一方、分子量分布が広く、且つ高結晶性のプロピレン重合体は、従来法で高結晶性の低分子量プロピレン重合体と、高結晶性の高分子量のプロピレン重合体をあらかじめ製造しておいて、それらを所望の割合で溶融混合する方法が考えられるが、この場合も比較的低分子量で且つ分子量分布の広いプロピレン重合体を製造しようとすれば、低分子量プロピレン重合体と高分子量のプロピレン重合体を均一に溶融混合することが非常に困難であり、ゲルの生成が問題となる。
【０００８】
【発明が解決しようとする課題】
本発明は、上記の従来技術の問題点を解決し、高立体規則性、高融点を保持しながら、広い分子量分布を有するα−オレフィン重合体を提供することを目的とする。
【０００９】
【問題点解決のための技術的手段】
本発明は、［Ａ］マグネシウム、チタン、ハロゲン元素及び電子供与体を必須とする触媒固体成分、［Ｂ］有機アルミニウム化合物成分、並びに［Ｃ］一般式（１）又は（２）で表される有機ケイ素化合物成分
とからなる触媒の存在下にα−オレフィンを重合する方法に関する。
【００１０】
【化３】
0003540578.tif 000002
【００１１】
【化４】
0003540578.tif 000003
【００１２】
（但し、（１）又は（２）において、Ｒ1 は炭素数１〜８の炭化水素基を示し、Ｒ2 は炭素数２〜２４の炭化水素基、炭素数２〜２４の炭化水素アミノ基又は炭素数１〜２４の炭化水素アルコキシ基を示し、Ｒ3 Ｎは窒素原子とともに骨格を形成する炭素数が７〜４０の多環式アミノ基を示す。）
【００１３】
【発明の実施の形態】
本発明においては、成分［Ａ］としてマグネシウム、チタン、ハロゲン元素、及び電子供与体を必須とする触媒固体成分を用いる。成分［Ａ］の触媒固体成分の製造方法は特に限定されず、例えば、特開昭54-94590号公報、特開昭56-55405号公報、特開昭56-45909号公報、特開昭56-163102 号公報、特開昭57-63310号公報、特開昭57-115408 号公報、特開昭58-83006号公報、特開昭58-83016号公報、特開昭58-138707 号公報、特開昭59-149905 号公報、特開昭60-23404号公報、特開昭60-32805号公報、特開昭61-18330号公報、特開昭61-55104号公報、特開平2-77413 号公報、特開平2-117905号公報などに提案されている方法が採用できる。
【００１４】
成分［Ａ］の代表的な製造方法として、 (1)塩化マグネシウムなどのマグネシウム化合物、電子供与体、及び四塩化チタンなどのハロゲン化チタン化合物を共粉砕する方法(2) 溶媒にマグネシウム化合物及び電子供与体を溶解し、この溶液にハロゲン化チタン化合物を添加して触媒固体を析出させる方法などが挙げられる。
【００１５】
成分［Ａ］としては、特開昭60-152511 号公報、特開昭61-31402号公報、特開昭62-81405号公報に記載の触媒固体成分が、本発明の効果を達成する上で特に好ましい。これら記載の製造方法によれば、ハロゲン化アルミニウムとケイ素化合物を反応させ、さらにグリニャール化合物を反応させて固体を析出させる。上記反応で使用することのできるハロゲン化アルミニウムは、無水のハロゲン化アルミニウムが好ましいが、吸湿性により完全に無水のものを用いることが困難であり、少量の水分を含有するハロゲン化アルミニウムも用いることができる。ハロゲン化アルミニウムの具体例としては、三塩化アルミニウム、三臭化アルミニウム、三沃化アルミニウムを挙げることができ、特に三塩化アルミニウムが好ましい。
【００１６】
上記反応で使用されるケイ素化合物の具体例としては、テトラメトキシシラン、テトラエトキシシラン、テトラブトキシシラン、メチルトリエトキシシラン、エチルトリブトキシシラン、フェニルトリメトキシシラン、フェニルトリブトキシシラン、ジメチルジエトキシシラン、ジフェニルジメトキシシラン、メチルフェニルジメトキシシラン、ジフェニルジエトキシシラン、トリメチルモノエトキシシラン、トリメチルモノブトキシシランを挙げることができる。特に、メチルフェニルジメトキシシラン、テトラエトキシシラン、メチルトリエトキシシラン、フェニルトリメトキシシラン、ジメチルジエトキシシランが好ましい。
【００１７】
ハロゲン化アルミニウムとケイ素化合物の反応における化合物の使用量は、元素比（Al／Si）で通常0.4 〜1.5 、好ましくは0.7 〜1.3 の範囲であり、反応するに際しヘキサン、トルエンなどの不活性溶媒を使用することが好ましい。反応温度は通常10〜100 ℃、好ましくは20〜80℃であり、反応時間は通常0.2 〜5 時間、好ましくは0.5 〜3 時間である。
【００１８】
上記反応で使用されるマグネシウム化合物の具体例としては、エチルマグネシウムクロライド、プロピルマグネシウムクロライド、ブチルマグネシウムクロライド、ヘキシルマグネシウムクロライド、オクチルマグネシウムクロライド、エチルマグネシウムブロマイド、プロピルマグネシウムブロマイド、ブチルマグネシウムブロマイド、エチルマグネシウムアイオダイドが挙げられる。マグネシウム化合物の溶媒としては、例えば、ジエチルエーテル、ジブチルエーテル、ジイソプロピルエーテル、ジイソアミルエーテル等の脂肪族エーテル、テトラヒドロフランなどの脂肪族環状エーテルを使用することができる。
【００１９】
マグネシウム化合物の使用量は、前記ハロゲン化アルミニウムとケイ素化合物の反応生成物の調製に使用されたハロゲン化アルミニウムに対する元素比（Mg／Al）で通常0.5 〜3 、好ましくは1.5 〜2.3 の範囲である。反応温度は通常-50 〜100 ℃、好ましくは-20 〜50℃、反応時間は通常0.2 〜5 時間、好ましくは0.5 〜3 時間である。
【００２０】
ハロゲン化アルミニウムとケイ素化合物との反応、続いてグリニヤール化合物との反応において得られた白色系の固体を、電子供与体及びハロゲン化チタン化合物と接触処理する。接触処理の方法としては、 (1)固体をハロゲン化チタン化合物で処理した後、電子供与体で処理し、さらに再度ハロゲン化チタン化合物で処理する方法、および、 (2)固体をハロゲン化チタン化合物と電子供与体の共存下で処理した後、ハロゲン化チタン化合物で処理する方法、などの従来良く知られた方法が採用できる。
【００２１】
例えば上記固体を不活性溶媒中に分散させ、これに電子供与体または／及びハロゲン化チタン化合物を溶解する、あるいは不活性溶媒を使用せずに電子供与体または／及び液状ハロゲン化チタン化合物の中に固体を分散させる。この場合、固体と電子供与体または／及びハロゲン化チタン化合物との接触処理を攪拌下、温度は通常50〜150 ℃、接触時間は特に制限はないが通常0.2 〜5 時間で行うことができる。また、この接触処理を複数回行うこともできる。
【００２２】
接触処理に使用できるハロゲン化チタン化合物の具体例としては、テトラクロロチタン、テトラブロモチタン、トリクロロモノブトキシチタン、トリブロモモノエトキシチタン、トリクロロモノイソプロポキシチタン、ジクロロジエトキシチタン、ジクロロジブトキシチタン、モノクロロトリエトキシチタン、モノクロロトリブトキシチタンを挙げることができる。特に、テトラクロロチタン、トリクロロモノブトキシチタンが好ましい。
【００２３】
上記の接触処理で使用する電子供与体としては、ルイス塩基性の化合物であり、好ましくは芳香族ジエステル、特に好ましくは、オルトフタル酸ジエステルである。オルトフタル酸ジエステルの具体例としては、オルトフタル酸ジエチル、オルトフタル酸ジn-ブチル、オルトフタル酸ジイソブチル、オルトフタル酸ジペンチル、オルトフタル酸ジn-ヘキシル、オルトフタル酸ジ-2- エチルヘキシル、オルトフタル酸ジ-n- ヘプチル、オルトフタル酸ジn-オクチルなどが挙げられる。また、電子供与体として、特開平3-706 号公報、同3-62805 号公報、同4-270705号公報、同6-25332 号公報に示されているような２個以上のエーテル基を有する化合物も好ましく用いることができる。
【００２４】
上記の接触処理の後に、一般には処理固体を処理混合物から分離し、不活性溶剤で充分洗浄して得られる固体を、本発明の触媒固体成分［Ａ］としてα−オレフィンの重合触媒として使用することができる。
【００２５】
本発明の有機アルミニウム化合物成分［Ｂ］としては、アルキルアルミニウム、アルキルアルミニウムハライドなどが使用できるが、アルキルアルミニウムが好ましく、特に好ましいのはトリアルキルアルミニウムであり、具体例としては、トリメチルアルミニウム、トリエチルアルミニウム、トリn-プロピルアルミニウム、トリイソブチルアルミニウム、トリヘキシルアルミニウム、トリオクチルアルミニウムなどが挙げられる。前記有機アルミニウム化合物類はいずれも混合物としても使用することができる。また、アルキルアルミニウムと水との反応によって得られるポリアルミノキサンも同様に使用することができる。
α−オレフィンの重合触媒として有機アルミニウム化合物成分［Ｂ］の使用量は、触媒固体成分［Ａ］のチタンに対する元素比(Al/Ti) で、0.1 〜500 、好ましくは0.5 〜150 である。
【００２６】
本発明の成分［Ｃ］は、一般式  （１）又は（２）で表される有機ケイ素化合物である。
【００２７】
【化５】
0003540578.tif 000004
【００２８】
【化６】
0003540578.tif 000005
【００２９】
（但し、（１）又は（２）において、Ｒ1 は炭素数１〜８の炭化水素基を示し、Ｒ2 は炭素数２〜２４の炭化水素基、炭素数２〜２４の炭化水素アミノ基又は炭素数１〜２４の炭化水素アルコキシ基を示し、Ｒ3 Ｎは窒素原子とともに骨格を形成する炭素数が７〜４０の多環式アミノ基を示す。）
【００３０】
Ｒ1 は炭素数１〜８の炭化水素基であり、炭素数１〜８の不飽和あるいは飽和脂肪族炭化水素基などが挙げられる。具体例としては、メチル基、エチル基、n-プロピル基、iso-プロピル基、n-ブチル基、iso-ブチル基、ter-ブチル基、sec-ブチル基、n-ペンチル基、iso-ペンチル基、シクロペンチル基、n-ヘキシル基、シクロヘキシル基などが挙げられる。特に好ましくはメチル基である。
【００３１】
Ｒ2 は炭素数２〜２４好ましくは２〜８の炭化水素基、炭素数２〜２４好ましくは２〜８の炭化水素アミノ基、または炭素数１〜２４好ましくは１〜８の炭化水素アルコキシ基である。中でも、炭素数２〜２４の炭化水素基又は炭素数２〜２４の炭化水素アミノ基が挙げられる。
炭素数２〜２４の炭化水素基の具体例として、エチル基、n-プロピル基、iso-プロピル基、n-ブチル基、イソブチル基、sec-ブチル基、ter-ブチル基、n-ペンチル基、イソペンチル基、n-ヘキシル基、n-ヘプチル基、n-オクチル基、シクロペンチル基、シクロヘキシル基、テキシル基、フェニル基、ベンジル基、トルイル基などが挙げられる。又、トリメチルシリルメチル基、ビストリメチルシリルメチル基などのケイ素原子を含有する炭化水素基が挙げられる。
炭素数２〜２４の炭化水素アミノ基の具体例として、ジメチルアミノ基、メチルエチルアミノ基、ジエチルアミノ基、エチルn-プロピルアミノ基、ジn-プロピルアミノ基、エチルイソプロピルアミノ基、ジイソプロピルアミノ基、ピロリジノ基、ピペリジノ基、ヘキサメチレンイミノ基などが挙げられる。
炭素数１〜２４の炭化水素アルコキシ基の具体例として、メトキシ基、iso-プロポキシ基、ter-ブトキシ基などが挙げられる。
【００３２】
Ｒ3 Ｎは窒素原子とともに骨格を形成する炭素数が７〜４０、好ましくは７〜２０の多環式アミノ基である。該多環式アミノ基としては、飽和多環式アミノ基であっても、環の一部又は全部が不飽和である多環式アミノ化合物であってもよい。該多環式アミノ基の窒素原子は、有機ケイ素化合物のケイ素原子と直接結合する。すなわち、第二級アミンであるＲ3 ＮＨの水素原子が外れてＳｉとＮが化学結合したものである。一般式（１）において二つのＲ3 Ｎ基は同じであってもよいし、異なっていてもよい。
【００３３】
Ｒ3 ＮＨの具体例としては、下記の化学構造式で示すように、パーヒドロインドール、パーヒドロイソインドール、パーヒドロキノリン、パーヒドロイソキノリン、パーヒドロカルバゾール、パーヒドロアクリジン、パーヒドロフェナントリジン、パーヒドロベンゾ(g) キノリン、パーヒドロベンゾ(h) キノリン、パーヒドロベンゾ(f) キノリン、パーヒドロベンゾ(g) イソキノリン、パーヒドロベンゾ(h) イソキノリン、パーヒドロベンゾ(f) イソキノリン、パーヒドロアセキノリン、パーヒドロアセイソキノリン、パーヒドロイミノスチルベンのようなアミン化合物、さらには前記アミン化合物において窒素原子以外の水素原子の一部がアルキル基、フェニル基、シクロアルキル基で置換されたアミン化合物を挙げることができる。
【００３４】
【化７】
0003540578.tif 000006
【００３５】
特に好ましいＲ3 ＮＨは、パーヒドロキノリン、パーヒドロイソキノリンおよびそれらの誘導体を挙げることができる。
【００３６】
一般式（１）で表される有機ケイ素化合物としては、一般式（３）で表されるパーヒドロキノリノ化合物、一般式（４）で表されるパーヒドロイソキノリノ化合物、一般式（５）で表される（パーヒドロキノリノ）（パーヒドロイソキノリノ）化合物などが挙げられる。
【００３７】
【化８】
0003540578.tif 000007
【００３８】
【化９】
0003540578.tif 000008
【００３９】
【化１０】
0003540578.tif 000009
【００４０】
Ｒ4 はＲ3 Ｎの飽和環上の置換基を表し、水素、又は、炭素数１〜２４の不飽和あるいは飽和脂肪族炭化水素基である。Ｒ4 として好ましいのは、水素、メチル基、エチル基、n-プロピル基、iso-プロピル基、n-ブチル基、iso-ブチル基、ter-ブチル基、sec-ブチル基などが挙げられる。Ｒ3 Ｎの飽和環上の炭化水素置換基は１以上であってもよい。
【００４１】
一般式（３）で表される化合物としては、ビス（パーヒドロキノリノ）ジメトキシシランなどが挙げられる。
【００４２】
また、ビス（2-メチルパーヒドロキノリノ）ジメトキシシラン、ビス（3-メチルパーヒドロキノリノ）ジメトキシシラン、ビス（4-メチルパーヒドロキノリノ）ジメトキシシラン、ビス（5-メチルパーヒドロキノリノ）ジメトキシシラン、ビス（6-メチルパーヒドロキノリノ）ジメトキシシラン、ビス（7-メチルパーヒドロキノリノ）ジメトキシシラン、ビス（8-メチルパーヒドロキノリノ）ジメトキシシラン、ビス（9-メチルパーヒドロキノリノ）ジメトキシシラン、ビス（10- メチルパーヒドロキノリノ）ジメトキシシランなどのビス（メチル置換パーヒドロキノリノ）ジメトキシシランが挙げられる。
【００４３】
また、ビス（2,3-ジメチルパーヒドロキノリノ）ジメトキシシラン、ビス（2,4-ジメチルパーヒドロキノリノ）ジメトキシシラン、ビス（2,5-ジメチルパーヒドロキノリノ）ジメトキシシラン、ビス（2,6-ジメチルパーヒドロキノリノ）ジメトキシシラン、ビス（2,7-ジメチルパーヒドロキノリノ）ジメトキシシラン、ビス（2,8-ジメチルパーヒドロキノリノ）ジメトキシシラン、ビス（2,9-ジメチルパーヒドロキノリノ）ジメトキシシラン、ビス（2,10- ジメチルパーヒドロキノリノ）ジメトキシシラン、ビス（3,4-ジメチルパーヒドロキノリノ）ジメトキシシラン、ビス（3,5-ジメチルパーヒドロキノリノ）ジメトキシシラン、ビス（3,6-ジメチルパーヒドロキノリノ）ジメトキシシランビス（3,7-ジメチルパーヒドロキノリノ）ジメトキシシラン、ビス（3,8-ジメチルパーヒドロキノリノ）ジメトキシシラン、ビス（3,9-ジメチルパーヒドロキノリノ）ジメトキシシラン、ビス（3,10- ジメチルパーヒドロキノリノ）ジメトキシシラン、ビス（4,5-ジメチルパーヒドロキノリノ）ジメトキシシラン、ビス（4,6-ジメチルパーヒドロキノリノ）ジメトキシシラン、ビス（4,7-ジメチルパーヒドロキノリノ）ジメトキシシラン、ビス（4,8-ジメチルパーヒドロキノリノ）ジメトキシシラン、ビス（4.9-ジメチルパーヒドロキノリノ）ジメトキシシラン、ビス（4,10- ジメチルパーヒドロキノリノ）ジメトキシシラン、ビス（5,6-ジメチルパーヒドロキノリノ）ジメトキシシラン、ビス（5.7-ジメチルパーヒドロキノリノ）ジメトキシシラン、ビス（5,8-ジメチルパーヒドロキノリノ）ジメトキシシラン、ビス（5,9-ジメチルパーヒドロキノリノ）ジメトキシシラン、ビス（5,10- ジメチルパーヒドロキノリノ）ジメトキシシラン、ビス（6,7-ジメチルパーヒドロキノリノ）ジメトキシシラン、ビス（6,8-ジメチルパーヒドロキノリノ）ジメトキシシラン、ビス（6,9-ジメチルパーヒドロキノリノ）ジメトキシシラン、ビス（6,10- ジメチルパーヒドロキノリノ）ジメトキシシラン、ビス（7,8-ジメチルパーヒドロキノリノ）ジメトキシシラン、ビス（7,9-ジメチルパーヒドロキノリノ）ジメトキシシラン、ビス（7,10- ジメチルパーヒドロキノリノ）ジメトキシシラン、ビス（8,9-ジメチルパーヒドロキノリノ）ジメトキシシラン、ビス（8,10- ジメチルパーヒドロキノリノ）ジメトキシシラン、ビス（9,10- ジメチルパーヒドロキノリノ）ジメトキシシランなどのビス（ジメチル置換パーヒドロキノリノ）ジメトキシシランが挙げられる。
【００４４】
また、ビス（2,3,4-トリメチルパーヒドロキノリノ）ジメトキシシラン、ビス（3,4,5-トリメチルパーヒドロキノリノ）ジメトキシシラン、ビス（4,5,6-トリメチルパーヒドロキノリノ）ジメトキシシラン、ビス（5,6,7-トリメチルパーヒドロキノリノ）ジメトキシシラン、ビス（6,7,8-トリメチルパーヒドロキノリノ）ジメトキシシラン、ビス（7,8,9-トリメチルパーヒドロキノリノ）ジメトキシシラン、ビス（8,9,10- トリメチルパーヒドロキノリノ）ジメトキシシランなどのビス（トリメチル置換パーヒドロキノリノ）ジメトキシシラン化合物が挙げられる。
【００４５】
また、（パーヒドロキノリノ）（2-メチルパーヒドロキノリノ）ジメトキシシラン、（パーヒドロキノリノ）（3-メチルパーヒドロキノリノ）ジメトキシシラン、（パーヒドロキノリノ）（4-メチルパーヒドロキノリノ）ジメトキシシラン、（パーヒドロキノリノ）（5-メチルパーヒドロキノリノ）ジメトキシシラン、（パーヒドロキノリノ）（6-メチルパーヒドロキノリノ）ジメトキシシラン、（パーヒドロキノリノ）（7-メチルパーヒドロキノリノ）ジメトキシシラン、（パーヒドロキノリノ）（8-メチルパーヒドロキノリノ）ジメトキシシラン、（パーヒドロキノリノ）（9-メチルパーヒドロキノリノ）ジメトキシシラン、（パーヒドロキノリノ）（10- メチルパーヒドロキノリノ）ジメトキシシランなどの化合物が挙げられる。
【００４６】
上記の化合物の中でも、ビス（パーヒドロキノリノ）ジメトキシシランが好適である。
【００４７】
一般式（４）で表される化合物としては、ビス（パーヒドロイソキノリノ）ジメトキシシランなどが挙げられる。
【００４８】
また、ビス（1-メチルパーヒドロイソキノリノ）ジメトキシシラン、ビス（3-メチルパーヒドロイソキノリノ）ジメトキシシラン、ビス（4-メチルパーヒドロイソキノリノ）ジメトキシシラン、ビス（5-メチルパーヒドロイソキノリノ）ジメトキシシラン、ビス（6-メチルパーヒドロイソキノリノ）ジメトキシシラン、ビス（7-メチルパーヒドロイソキノリノ）ジメトキシシラン、ビス（8-メチルパーヒドロイソキノリノ）ジメトキシシラン、ビス（9-メチルパーヒドロイソキノリノ）ジメトキシシラン、ビス（10- メチルパーヒドロイソキノリノ）ジメトキシシランなどのビス（メチル置換パーヒドロイソキノリノ）ジメトキシシラン化合物が挙げられる。
【００４９】
また、ビス（1,3-ジメチルパーヒドロイソキノリノ）ジメトキシシラン、ビス（1,4-ジメチルパーヒドロイソキノリノ）ジメトキシシラン、ビス（1,5-ジメチルパーヒドロイソキノリノ）ジメトキシシラン、ビス（1,6-ジメチルパーヒドロイソキノリノ）ジメトキシシラン、ビス（1,7-ジメチルパーヒドロイソキノリノ）ジメトキシシラン、ビス（1,8-ジメチルパーヒドロイソキノリノ）ジメトキシシラン、ビス（1,9-ジメチルパーヒドロイソキノリノ）ジメトキシシラン、ビス（1,10- ジメチルパーヒドロイソキノリノ）ジメトキシシラン、ビス（3,4-ジメチルパーヒドロイソキノリノ）ジメトキシシラン、ビス（3,5-ジメチルパーヒドロイソキノリノ）ジメトキシシラン、ビス（3,6-ジメチルパーヒドロイソキノリノ）ジメトキシシラン、ビス（3,7-ジメチルパーヒドロイソキノリノ）ジメトキシシラン、ビス（3,8-ジメチルパーヒドロイソキノリノ）ジメトキシシラン、ビス（3,9-ジメチルパーヒドロイソキノリノ）ジメトキシシラン、ビス（3,10- ジメチルパーヒドロイソキノリノ）ジメトキシシラン、ビス（4,5-ジメチルパーヒドロイソキノリノ）ジメトキシシラン、ビス（4,6-ジメチルパーヒドロイソキノリノ）ジメトキシシラン、ビス（4,7-ジメチルパーヒドロイソキノリノ）ジメトキシシラン、ビス（4,8-ジメチルパーヒドロイソキノリノ）ジメトキシシラン、ビス（4,9-ジメチルパーヒドロイソキノリノ）ジメトキシシラン、ビス（4,10- ジメチルパーヒドロイソキノリノ）ジメトキシシラン、ビス（5,6-ジメチルパーヒドロイソキノリノ）ジメトキシシラン、ビス（5,7-ジメチルパーヒドロイソキノリノ）ジメトキシシラン、ビス（5,8-ジメチルパーヒドロイソキノリノ）ジメトキシシラン、ビス（5,9-ジメチルパーヒドロイソキノリノ）ジメトキシシラン、ビス（5,10- ジメチルパーヒドロイソキノリノ）ジメトキシシラン、ビス（6,7-ジメチルパーヒドロイソキノリノ）ジメトキシシラン、ビス（6,8-ジメチルパーヒドロイソキノリノ）ジメトキシシラン、ビス（6,9-ジメチルパーヒドロイソキノリノ）ジメトキシシラン、ビス（6,10- ジメチルパーヒドロイソキノリノ）ジメトキシシラン、ビス（7,8-ジメチルパーヒドロイソキノリノ）ジメトキシシラン、ビス（7,9-ジメチルパーヒドロイソキノリノ）ジメトキシシラン、ビス（7,10- ジメチルパーヒドロイソキノリノ）ジメトキシシラン、ビス（8,9-ジメチルパーヒドロイソキノリノ）ジメトキシシラン、ビス（8,10- ジメチルパーヒドロイソキノリノ）ジメトキシシラン、ビス（9,10- ジメチルパーヒドロイソキノリノ）ジメトキシシランなどのビス（ジメチル置換パーヒドロイソキノリノ）ジメトキシシラン化合物が挙げられる。
【００５０】
また、ビス（1,3,4-トリメチルパーヒドロイソキノリノ）ジメトキシシラン、ビス（3,4,5-トリメチルパーヒドロイソキノリノ）ジメトキシシラン、ビス（4,5,6-トリメチルパーヒドロイソキノリノ）ジメトキシシラン、ビス（5,6,7-トリメチルパーヒドロイソキノリノ）ジメトキシシラン、ビス（6,7,8-トリメチルパーヒドロイソキノリノ）ジメトキシシラン、ビス（7,8,9-トリメチルパーヒドロイソキノリノ）ジメトキシシラン、ビス（8,9,10- トリメチルパーヒドロイソキノリノ）ジメトキシシランなどのビス（トリメチル置換パーヒドロイソキノリノ）ジメトキシシラン化合物が挙げられる。
【００５１】
また、（パーヒドロイソキノリノ）（2-メチルパーヒドロイソキノリノ）ジメトキシシラン、（パーヒドロイソキノリノ）（3-メチルパーヒドロイソキノリノ）ジメトキシシラン、（パーヒドロイソキノリノ）（4-メチルパーヒドロイソキノリノ）ジメトキシシラン、（パーヒドロイソキノリノ）（5-メチルパーヒドロイソキノリノ）ジメトキシシラン、（パーヒドロイソキノリノ）（6-メチルパーヒドロイソキノリノ）ジメトキシシラン、（パーヒドロイソキノリノ）（7-メチルパーヒドロイソキノリノ）ジメトキシシラン、（パーヒドロイソキノリノ）（8-メチルパーヒドロイソキノリノ）ジメトキシシラン、（パーヒドロイソキノリノ）（9-メチルパーヒドロイソキノリノ）ジメトキシシラン、（パーヒドロイソキノリノ）（10- メチルパーヒドロイソキノリノ）ジメトキシシランなどの化合物が挙げられる。
【００５２】
上記の化合物の中でも、ビス（パーヒドロイソキノリノ）ジメトキシシランが好適である。
【００５３】
一般式（５）で表される化合物としては、（パーヒドロキノリノ）（パーヒドロイソキノリノ）ジメトキシシラン、（パーヒドロキノリノ）（1-メチルパーヒドロイソキノリノ）ジメトキシシラン、（パーヒドロキノリノ）（3-メチルパーヒドロイソキノリノ）ジメトキシシラン、（パーヒドロキノリノ）（4-メチルパーヒドロイソキノリノ）ジメトキシシラン、（パーヒドロキノリノ）（5-メチルパーヒドロイソキノリノ）ジメトキシシラン、（パーヒドロキノリノ）（6-メチルパーヒドロイソキノリノ）ジメトキシシラン、（パーヒドロキノリノ）（7-メチルパーヒドロイソキノリノ）ジメトキシシラン、（パーヒドロキノリノ）（8-メチルパーヒドロイソキノリノ）ジメトキシシラン、（パーヒドロキノリノ）（9-メチルパーヒドロイソキノリノ）ジメトキシシラン、（パーヒドロキノリノ）（10- メチルパーヒドロイソキノリノ）ジメトキシシラン、（2-メチルパーヒドロキノリノ）（パーヒドロイソキノリノ）ジメトキシシラン、（3-メチルパーヒドロキノリノ）（パーヒドロイソキノリノ）ジメトキシシラン、（4-メチルパーヒドロキノリノ）（パーヒドロイソキノリノ）ジメトキシシラン、（5-メチルパーヒドロキノリノ）（パーヒドロイソキノリノ）ジメトキシシラン、（6-メチルパーヒドロキノリノ）（パーヒドロイソキノリノ）ジメトキシシラン、（7-メチルパーヒドロキノリノ）（パーヒドロイソキノリノ）ジメトキシシラン、（8-メチルパーヒドロキノリノ）（パーヒドロイソキノリノ）ジメトキシシラン、（9-メチルパーヒドロキノリノ）（パーヒドロイソキノリノ）ジメトキシシラン、（10- メチルパーヒドロキノリノ）（パーヒドロイソキノリノ）ジメトキシシラン、（2-メチルパーヒドロキノリノ）（1-メチルパーヒドロイソキノリノ）ジメトキシシラン、（3-メチルパーヒドロキノリノ）（3-メチルパーヒドロイソキノリノ）ジメトキシシラン、（4-メチルパーヒドロキノリノ）（4-メチルパーヒドロイソキノリノ）ジメトキシシラン、（5-メチルパーヒドロキノリノ）（5-メチルパーヒドロイソキノリノ）ジメトキシシラン、（6-メチルパーヒドロキノリノ）（6-メチルパーヒドロイソキノリノ）ジメトキシシラン、（7-メチルパーヒドロキノリノ）（7-メチルパーヒドロイソキノリノ）ジメトキシシラン、（8-メチルパーヒドロキノリノ）（8-メチルパーヒドロイソキノリノ）ジメトキシシラン、（9-メチルパーヒドロキノリノ）（9-メチルパーヒドロイソキノリノ）ジメトキシシラン、（10- メチルパーヒドロキノリノ）（10- メチルパーヒドロイソキノリノ）ジメトキシシランなどの化合物が挙げられる。
【００５４】
上記の化合物の中でも、（パーヒドロキノリノ）（パーヒドロイソキノリノ）ジメトキシシランが好適である。
【００５５】
また、ビス（パーヒドロインドーリノ）ジメトキシシラン、ビス（パーヒドロイソインドーリノ）ジメトキシシランなどが挙げられる。
【００５６】
一般式（１）で表される有機ケイ素化合物の具体例としては、下記に化学構造式で示される化合物を挙げられる。
【００５７】
【化１１】
0003540578.tif 000010
【００５８】
【化１２】
0003540578.tif 000011
【００５９】
一般式（２）で表される有機ケイ素化合物としては、一般式（６）で表されるるパーヒドロキノリノ化合物、一般式（７）で表されるパーヒドロイソキノリノ化合物などが挙げられる。
【００６０】
【化１３】
0003540578.tif 000012
【００６１】
【化１４】
0003540578.tif 000013
【００６２】
Ｒ4 はＲ3 Ｎの飽和環上の置換基を表し、水素、又は、炭素数１〜２４の不飽和あるいは飽和脂肪族炭化水素基である。Ｒ4 として好ましいのは、水素、メチル基、エチル基、n-プロピル基、iso-プロピル基、n-ブチル基、iso-ブチル基、ter-ブチル基、sec-ブチル基などが挙げられる。また、Ｒ3 Ｎの飽和環上の炭化水素置換基の数は１以上であってもよい。
【００６３】
一般式（６）で表される化合物としては、エチル（パーヒドロキノリノ）ジメトキシシラン、n-プロピル（パーヒドロキノリノ）ジメトキシシラン、iso-プロピル（パーヒドロキノリノ）ジメトキシシラン、n-ブチル（パーヒドロキノリノ）ジメトキシシラン、iso-プロピル（パーヒドロキノリノ）ジメトキシシラン、ter-ブチル（パーヒドロキノリノ）ジメトキシシラン、sec-ブチル（パーヒドロキノリノ）ジメトキシシラン、n-ペンチル（パーヒドロキノリノ）ジメトキシシラン、iso-ペンチル（パーヒドロキノリノ）ジメトキシシラン、シクロペンチル（パーヒドロキノリノ）ジメトキシシラン、n-ヘキシル（パーヒドロキノリノ）ジメトキシシラン、シクロヘキシル（パーヒドロキノリノ）ジメトキシシラン、テキシル（パーヒドロキノリノ）ジメトキシシラン、n-オクチル（パーヒドロキノリノ）ジメトキシシラン、フェニル（パーヒドロキノリノ）ジメトキシシラン、ピペリジノ（パーヒドロキノリノ）ジメトキシシラン、ジエチルアミノ（パ−ヒドロキノリノ）ジメトキシシランなどのパーヒドロキノリノシラン化合物が挙げられる。
【００６４】
エチル（2-メチルパーヒドロキノリノ）ジメトキシシラン、n-プロピル（2-メチルパーヒドロキノリノ）ジメトキシシラン、iso-プロピル（2-メチルパーヒドロキノリノ）ジメトキシシラン、n-ブチル（2-メチルパーヒドロキノリノ）ジメトキシシラン、iso-プロピル（2-メチルパーヒドロキノリノ）ジメトキシシラン、ter-ブチル（2-メチルパーヒドロキノリノ）ジメトキシシラン、sec-ブチル（2-メチルパーヒドロキノリノ）ジメトキシシラン、n-ペンチル（2-メチルパーヒドロキノリノ）ジメトキシシラン、iso-ペンチル（2-メチルパーヒドロキノリノ）ジメトキシシラン、シクロペンチル（2-メチルパーヒドロキノリノ）ジメトキシシラン、n-ヘキシル（2-メチルパーヒドロキノリノ）ジメトキシシラン、シクロヘキシル（2-メチルパーヒドロキノリノ）ジメトキシシラン、テキシル（2-メチルパーヒドロキノリノ）ジメトキシシラン、n-オクチル（2-メチルパーヒドロキノリノ）ジメトキシシラン、フェニル（2-メチルパーヒドロキノリノ）ジメトキシシランなどの2-メチルパーヒドロキノリノシラン化合物が挙げられる。
【００６５】
iso-プロピル（3-メチルパーヒドロキノリノ）ジメトキシシラン、iso-プロピル（4-メチルパーヒドロキノリノ）ジメトキシシラン、iso-プロピル（5-メチルパーヒドロキノリノ）ジメトキシシラン、iso-プロピル（6-メチルパーヒドロキノリノ）ジメトキシシラン、iso-プロピル（7-メチルパーヒドロキノリノ）ジメトキシシラン、iso-プロピル（8-メチルパーヒドロキノリノ）ジメトキシシラン、iso-プロピル（9-メチルパーヒドロキノリノ）ジメトキシシラン、iso-プロピル（10- メチルパーヒドロキノリノ）ジメトキシシランなどのメチル置換パーヒドロキノリノシラン化合物が挙げられる。
【００６６】
上記の化合物の中でも、エチル（パ−ヒドロキノリノ）ジメトキシシラン、n-プロピル（パーヒドロキノリノ）ジメトキシシラン、iso-プロピル（パーヒドロキノリノ）ジメトキシシラン、n-ブチル（パーヒドロキノリノ）ジメトキシシラン、iso-ブチル（パーヒドロキノリノ）ジメトキシシラン、ter-ブチル（パーヒドロキノリノ）ジメトキシシラン、sec-ブチル（パーヒドロキノリノ）ジメトキシシラン、n-ヘキシル（パーヒドロキノリノ）ジメトキシシラン、ピペリジノ（パ−ヒドロキノリノ）ジメトキシシラン、ジエチルアミノ（パーヒドロキノリノ）ジメトキシシラランなどの化合物が好適である。
【００６７】
一般式（７）で表される化合物としては、エチル（パーヒドロイソキノリノ）ジメトキシシラン、n-プロピル（パーヒドロイソキノリノ）ジメトキシシラン、iso-プロピル（パーヒドロイソキノリノ）ジメトキシシラン、n-ブチル（パーヒドロイソキノリノ）ジメトキシシラン、iso-プロピル（パーヒドロイソキノリノ）ジメトキシシラン、ter-ブチル（パーヒドロイソキノリノ）ジメトキシシラン、sec-ブチル（パーヒドロイソキノリノ）ジメトキシシラン、n-ペンチル（パーヒドロイソキノリノ）ジメトキシシラン、iso-ペンチル（パーヒドロイソキノリノ）ジメトキシシラン、シクロペンチル（パーヒドロイソキノリノ）ジメトキシシラン、n-ヘキシル（パーヒドロイソキノリノ）ジメトキシシラン、シクロヘキシル（パーヒドロイソキノリノ）ジメトキシシラン、テキシル（パーヒドロイソキノリノ）ジメトキシシラン、n-オクチル（パーヒドロイソキノリノ）ジメトキシシラン、フェニル（パーヒドロイソキノリノ）ジメトキシシラン、ピペリジノ（パーヒドロイソキノリノ）ジメトキシシラン、ジエチルアミノ（パ−ヒドロイソキノリノ）ジメトキシシランなどのパーヒドロイソキノリノシラン化合物が挙げられる。
【００６８】
エチル（2-メチルパーヒドロイソキノリノ）ジメトキシシラン、n-プロピル（2-メチルパーヒドロイソキノリノ）ジメトキシシラン、iso-プロピル（2-メチルパーヒドロイソキノリノ）ジメトキシシラン、n-ブチル（2-メチルパーヒドロイソキノリノ）ジメトキシシラン、iso-プロピル（2-メチルパーヒドロイソキノリノ）ジメトキシシラン、ter-ブチル（2-メチルパーヒドロイソキノリノ）ジメトキシシラン、sec-ブチル（2-メチルパーヒドロイソキノリノ）ジメトキシシラン、n-ペンチル（2-メチルパーヒドロイソキノリノ）ジメトキシシラン、iso-ペンチル（2-メチルパーヒドロイソキノリノ）ジメトキシシラン、シクロペンチル（2-メチルパーヒドロイソキノリノ）ジメトキシシラン、n-ヘキシル（2-メチルパーヒドロイソキノリノ）ジメトキシシラン、シクロヘキシル（2-メチルパーヒドロイソキノリノ）ジメトキシシラン、テキシル（2-メチルパーヒドロイソキノリノ）ジメトキシシラン、n-オクチル（2-メチルパーヒドロイソキノリノ）ジメトキシシラン、フェニル（2-メチルパーヒドロイソキノリノ）ジメトキシシランなどの2-メチルパーヒドロイソキノリノシラン化合物が挙げられる。
【００６９】
一般式（２）で表される有機ケイ素化合物の具体例としては、下記に化学構造式で示される化合物を挙げることができる。
【００７０】
【化１５】
0003540578.tif 000014
【００７１】
【化１６】
0003540578.tif 000015
【００７２】
上記の多環式アミノ基含有有機ケイ素化合物には、多環式アミノ基部分にシスおよびトランス体が存在し、異性体として、（トランス−多環式アミノ）（トランス−多環式アミノ）ジアルコキシシラン、（シス−多環式アミノ）（シス−多環式アミノ）ジアルコキシシラン、（トランス−多環式アミノ）（シス−多環式アミノ）ジアルコキシシランが存在する。
【００７３】
例えば、具体例として、ビス（トランス−パーヒドロキノリノ）ジメトキシシラン、ビス（シス−パーヒドロキノリノ）ジメトキシシラン、ビス（トランス−パーヒドロイソキノリノ）ジメトキシシラン、ビス（シス−パーヒドロイソキノリノ）ジメトキシシランなどが挙げられる。
これらの異性体を単独で、あるいは異性体の混合物として、本発明の［Ｃ］として用いてもよい。
【００７４】
一般式（１）で表される有機ケイ素化合物成分［Ｃ］は、たとえば、テトラメトキシシランあるいはジクロロジメトキシシランと、ＨＮＲ第二級アミンのマグネシウムあるいはリチウム塩の二当量との反応により合成することができる。また、一般式（２）で表される成分［Ｃ］は、アルキルトリメトキシシランあるいはアルキルクロロジメトキシシランと、ＨＮＲ第二級アミンのマグネシウムあるいはリチウム塩との当量反応により合成することができる。
成分［Ｃ］の使用量は、成分［Ｂ］のアルミニウムに対する成分［Ｃ］のシランの元素比(Si/Al) で0.01〜1.0 が好ましく、特に0.05〜0.33が好ましい。
【００７５】
本発明においては、水素などの連鎖移動剤を使用することができる。所望の立体規則性、融点及び分子量を有するα−オレフィン重合体を製造するための水素の使用量は、重合方法及び重合条件によって、適宜決定することができるが、通常、水素分圧0.05〜3.0 の範囲である。
【００７６】
本発明において、α−オレフィン重合時、各触媒成分の接触順序として特に制限はないが、成分［Ａ］と成分［Ｂ］または成分［Ｂ］と成分［Ｃ］をあらかじめ接触してから、成分［Ａ］と成分［Ｃ］を接触させることが好ましい。
【００７７】
本発明において、α−オレフィンとしては、プロピレン、1-ブテン、1-ヘキセン、4-メチルペンテン-1、1-オクテンなどを挙げることができる。本発明ではフィルムのヒートシール温度を下げるため、融点を下げたり、フィルムの透明性を高めるなどの目的でα−オレフィンの重合において少量のエチレンあるいは他のα−オレフィンと共重合することもできる。
【００７８】
また、α−オレフィン重合体からの成形体の低温衝撃強度を高めるために上記α−オレフィンの重合、共重合の後に、さらにα−オレフィンとエチレンとを共重合するいわゆるブロック共重合体の製造も行うことができる。
【００７９】
本発明における重合法としては、プロパン、 ブタン、 ペンタン、 ヘキサン、ヘプタン、 オクタンなどの無極性溶媒を使用するスラリー重合法、モノマーを気体状態で触媒と接触して重合を行う気相重合法、あるいは液化状態のモノマーを溶媒としてその中で重合させるバルク重合法などが採用できる。また、上記重合法で、連続重合、バッチ重合のいずれを行ってもよい。重合圧力は0.1 〜20MPa 好ましくは1 〜6MPa、重合温度は10〜150 ℃、好ましくは30〜100 ℃、特に好ましくは60〜90℃である。重合時間は通常0.1 〜10時間、好ましくは0.5 〜7 時間の範囲である。本触媒では、特に70℃以上の高い重合温度で重合活性が高く、立体規則性が高く、分子量分布の広いα−オレフィンの重合体を得ることが出来る。
【００８０】
また、本発明では、エチレンあるいはα−オレフィンを前記の各種重合方法に従って予備重合してから、α−オレフィン本重合を行うことが好ましい。予備重合の効果としては、重合活性の向上、重合体の立体規則性の向上、重合体の粒子形状の安定化があげられる。予備重合の方法としては、あらかじめ触媒固体成分［Ａ］を、有機アルミニウム化合物成分［Ｂ］及び有機ケイ素化合物成分［Ｃ］と接触処理し、固体の洗浄によって予備処理固体を調製することができる。さらに、成分［Ａ］または前記の予備処理固体を用いて、成分［Ｂ］及び成分［Ｃ］の存在下、限定された量のエチレンあるいはα−オレフィンを重合することによって予備重合処理固体を調製することができる。
【００８１】
本発明においては、前記の予備処理固体あるいは予備重合処理固体を、本重合における触媒固体成分として用いる場合は、本重合において成分［Ｃ］を省くことができる。
【００８２】
本発明の接触処理としては、成分［Ａ］、成分［Ｂ］及び成分［Ｃ］を混合し、通常、0 〜100 ℃で0.1 〜10時間反応する。各成分の混合順序は、特に限定されないが、通常、成分［Ａ］、成分［Ｂ］、成分［Ｃ］の順が好ましい。接触処理した後に、n-ヘプタンなどの不活性炭化水素溶媒で固体を洗浄、ろ過、分離して、予備重合あるいは本重合の触媒固体成分として用いる。
【００８３】
本発明における予備重合は、気相法、スラリー法、塊状法などで行うことができる。予備重合において得られた固体は分離してから本重合に用いる、あるいは、分離せずに本重合を続けて行うことができる。
【００８４】
予備重合時間は通常、0.1 〜10時間であり、触媒固体成分1g当たり0.1 〜100gの予備重合体が生成するまで予備重合を続けることが好ましい。触媒固体成分1g当たり0.1g未満であると本重合活性が充分でなく触媒残渣が多くなり、α−オレフィン重合体の立体規則性も充分でない。また、100gをこえると、重合活性およびα−オレフィン重合体の結晶性が低下する傾向がある。予備重合温度は、0 〜100 ℃、好ましくは10〜90℃で各触媒成分の存在下に行う。50℃をこえるような高い温度で予備重合を行う場合は、エチレンあるいはα−オレフィン濃度を小さくするか、重合時間を短くすることが好ましい。そうでないと触媒固体成分1g当たり0.1 〜100gの予備重合体の生成を制御することが困難であり、また、本重合で重合活性が低下したり、得られるα−オレフィン重合体の結晶性が低下したりする。
【００８５】
予備重合での有機アルミニウム化合物成分［Ｂ］の使用量は、通常、触媒固体成分のチタン原子に対して Al/Tiモル比が0.5 〜1000、好ましくは1 〜100 である。有機ケイ素化合物成分［Ｃ］の使用量は、通常、成分［Ｂ］のアルミニウム原子に対して Si/Alモル比が0.01〜1 、好ましくは0.08〜0.5 である。また予備重合時に、必要に応じて水素を共存させることができる。
【００８６】
本触媒系は触媒活性も高く、しかも得られるα−オレフィン重合体は立体規則性及び融点が高く、分子量分布が広い。分子量分布はＧＰＣ測定におけるポリスチレン換算でもとめた重量平均分子量Ｍｗと数平均分子量Ｍｎとの比Ｍｗ／Ｍｎ値が８以上、さらに好ましくは１０以上、特に好ましくは１５〜３０である。
本発明のα−オレフィン重合体は、高結晶性で且つ分子量分布が広く、成形体の剛性、耐熱性、引張り強度などの機械物性にすぐれ、また、溶融時のせん断速度に対するダイスウェル値が高いため、フローマークなどの成形体の外観不良の問題がない。本発明のα−オレフィン重合体は、単独で用いるだけではなく、コンパウンド用材料として、他のプラスチック、エラストマーとのブレンド、さらにグラスファイバー、タルクなどの無機、有機フィラーの強化剤、その他結晶核剤を混合使用でき、特に限定されないが自動車、家電などの構造材料としてすぐれた性能を発揮できる。
【００８７】
【発明の効果】
本発明における触媒を用いて、α−オレフィンを重合した場合に、重合活性が高く、立体規則性が高く、融点が高く、且つ分子量分布の広いα−オレフィン重合体を製造することができる。さらには、エチレンあるいは他のα−オレフィンとの共重合においては、ランダム性がよく、溶融時の粘弾性の高い共重合体を製造することができる。
本発明で得られたα−オレフィン重合体は、従来の重合活性の低い第二世代触媒と呼ばれる三塩化チタン型触媒で得られたα−オレフィン重合体と同程度の分子量分布を有するため、成形性がよく、フローマークなどの成形体の外観不良の問題もない。従って、本発明で用いた触媒系は、三塩化チタン型触媒の代替としての使用が可能であり、三塩化チタン型触媒に比べて重合活性が極めて高いため、それまで必須であった重合体中の触媒残渣を除去する工程、すなわち、多量の有機溶剤を使用する脱灰工程を省略することができ、重合プロセスの簡略化、製造コストの低減に極めて有益である。
【００８８】
【実施例】
以下に本発明の実施例を説明する。
実施例において、「重合活性」とは、触媒固体1g当たりのα−オレフィンの重合体の収量(Kg)である。
【００８９】
溶融流動性(M.F.R) は、ASTM-D1238にしたがって測定した230 ℃、2.16Kgの加重下で10分間の溶融重合体の重量(g) を表す。
【００９０】
融点(Tm)は、ＤＳＣ（セイコー電子工業製  ASC-5200）により測定した。測定条件として、プロピレン重合体においては、10mgを23〜230 ℃まで毎分10℃の速度で昇温し、そのまま5 分間保持した後、230 〜40℃まで毎分5 ℃の速度での降温し、再び40〜230 ℃まで毎分10℃の速度での昇温した際の融点を測定した。
【００９１】
重合体の立体規則性の指標の１つで、そのミクロタクティシティーを調べたアイソペンタッド分率(mmmm)% は、プロピレン重合体においてMacromolelcules 8 , 687(1975) に基づいて帰属した13Ｃ−ＮＭＲスペクトルのピーク強度比より算出した。13Ｃ−ＮＭＲスペクトルは、日本電子製 EX-400 の装置を用い、ＴＭＳを基準とし、温度130 ℃、o-ジクロロベンゼン溶媒を用いて測定した。
【００９２】
分子量分布は、ポリスチレンを標準物質として用いたＧＰＣ（ウォーターズ社製 150CV型、o-ジクロロベンゼン溶媒、カラム SHODEX 、温度145 ℃、濃度0.05wt% ）から求めた重量平均分子量Ｍｗ及び数平均分子量Ｍｎの比Ｍｗ／Ｍｎによって評価した。
【００９３】
参考例
（有機ケイ素化合物成分［Ｃ］の合成法  合成例：ビスパーヒドロキノリノジメトキシシラン）  滴下ロートを備えた容量200mL の３ツ口フラスコ内にスターラーピースを入れ、真空ポンプを用いて、フラスコ内を十分窒素置換した後、フラスコ内に蒸留・脱水n-ヘプタン100mL 、デカヒドロキノリン17.9mL(0.12mol) を入れ、滴下ロート内には、1.6Mのブチルリチウムヘキサン溶液75mL(0.12mol) を入れた。フラスコ内温度を 4℃に保ちながら、滴下ロート内のブチルリチウム溶液をフラスコ内にゆっくりと滴下した。滴下終了後、引き続き室温で12時間攪拌を行い、パーヒドロキノリンのリチウム塩を得た。
【００９４】
次に、滴下ロートを備えたガラスフィルター付きフラスコ（容量400mL ）内にスターラーピースを入れ、真空ポンプを用いて、フラスコ内を十分窒素置換した後、フラスコ内には、蒸留・脱水n-ヘプタン60mL、テトラメトキシシラン8.9mL(0.06mol)  を入れ、滴下ロート内には、前記のパーヒドロキノリンのリチウム塩を入れた。室温にて、滴下ロート内のパーヒドロキノリンのリチウム塩をフラスコ内にゆっくりと滴下した。滴下終了後、引き続き40℃で2 時間攪拌を行い、さらに、室温で12時間攪拌を行った。目的物が生成していることをガスクロマトグラフィーで確認した後、沈殿物をろ過した。このろ液中の溶媒を減圧下に十分に留去し、その後、生成物の１次蒸留および２次蒸留を行って精製し、目的物であるビスパーヒドロキノリノジメトキシシランを得た。この化合物の沸点は189.5 ℃／3mmHg 、ＧＣ純度96.5% であった。
【００９５】
実施例１
(1) 触媒固体成分［Ａ] の調製
無水塩化アルミニウム15mmolをトルエン40mLに添加し、次いで、メチルトリエトキシシラン15mmolを攪拌下に滴下し、滴下終了後25℃で 1時間反応させた。反応生成物を-5℃に冷却した後、攪拌下にブチルマグネシウムクロライド30mmolを含むジイソプロピルエーテル18mLを30分間で反応生成物に滴下し、反応溶液の温度を-5〜 0℃の範囲内に保った。滴下終了後徐々に昇温し、30℃で１時間反応を続けた。析出した固体を濾別し、トルエン及びn-ヘプタンで洗浄した。次に、得られた固体4.9gをトルエン30mLに懸濁させ、この懸濁液に四塩化チタン 150mmol、フタル酸ジ-n- ヘプチル 3.3mmolを添加し、攪拌下に90℃で 1時間反応させた。同温度で固体をろ別し、トルエン、次いでn-ヘプタンで洗浄した。さらに、再度固体をトルエン30mLに懸濁させ、四塩化チタン 150mmolを添加し、攪拌下に90℃で 1時間反応させた。同温度で固体を濾別し、固体をトルエン次いでn-ヘプタンで洗浄した。得られた触媒固体成分中のチタン含有量は3.55wt% であった。この固体をヘプタン80mLに懸濁し触媒固体成分のヘプタンスラリーを調製した。
【００９６】
(2) プロピレンの重合
攪拌機付の内容積2Lのステンレス製オートクレーブ内に触媒固体成分［Ａ］のn-ヘプタンスラリー（触媒固体成分として 7.9mg）を封入した硝子製アンプル管を取りつけた後、オートクレーブ内を窒素で充分置換した。次に、有機アルミニウム化合物成分［Ｂ］としてトリエチルアルミニウム 2.1mmol含有するn-ヘプタン溶液 2.1mL、有機ケイ素化合物成分［Ｃ］として表１に記載の化合物0.35mmol含有するn-ヘプタン溶液1.74mLを仕込んだ。続いて、0.2MPaの水素を導入後、液化プロピレン 1.2L を導入してオートクレーブを振とうした。オートクレーブを10℃に冷却し、攪拌開始とともに触媒固体成分の入った硝子製アンプル管を破砕し、10分間予備重合した。引き続きオートクレーブ内を70℃に昇温し、さらに70℃で 1時間重合を行った。
重合終了後、未反応プロピレンガスを放出し、重合体を50℃で20時間減圧乾燥して、白色の粉末状ポリプロピレンを得た。重合活性および重合体の特性についての測定結果を表４に示した。
【００９７】
実施例２〜９
成分［Ｃ］として表１及び表２に示した有機ケイ素化合物を用いて行った以外は、実施例１と同様にして行った。重合活性および重合体の特性についての測定結果を表４に示す。
【００９８】
比較例１〜３
実施例１において、成分［Ｃ］として表３に記載の有機ケイ素化合物を用いた以外は同様にしてプロピレンの重合を行った。重合活性および重合体の特性についての測定結果を表４に示す。
【００９９】
【表１】
0003540578.tif 000016
【０１００】
【表２】
0003540578.tif 000017
【０１０１】
【表３】
0003540578.tif 000018
【０１０２】
【表４】
0003540578.tif 000019
【０１０３】
実施例１０〜２４
［Ｃ］成分として表５及び表６に記載の有機ケイ素化合物を用い、表７に記載の重合条件で行った以外は実施例１と同様にしてプロピレンの重合を行った。重合活性および重合体の特性についての測定結果を表８に示す。
【０１０４】
【表５】
0003540578.tif 000020
【０１０５】
【表６】
0003540578.tif 000021
【０１０６】
【表７】
0003540578.tif 000022
【０１０７】
【表８】
0003540578.tif 000023
【０１０８】
上記の実施例１０〜１３及び実施例１４〜１７において［Ｃ］成分として用いたエチル（パーヒドロイソキノリノ）ジメトキシシラン及びｎーブチル（パーヒドロイソキノリノ）ジメトキシシランは、水素による連鎖移動性が良好である。すなわち、同じ水素量での重合で高ＭＦＲのポリプロピレンが製造できる。
【０１０９】
実施例２５〜２８
［Ｃ］成分として表９に示すように、多環状部分の幾何異性体（シス及びトランス体）の比率が異なるビス（パーヒドロイソキノリノ）ジメトキシシランを用いた以外は実施例１と同様にしてプロピレンの重合を行った。重合活性および重合体の特性についての測定結果を表１０に示す。トランス体の比率が小さいほど、水素による連鎖移動性が良好である。
なお、トランス体及びシス体の比率は、下記に示した構造式の８ａ炭素（トランス体）及び８ａ’炭素（シス体）の13Ｃ−ＮＭＲスペクトルのピーク強度比より算出した。Ｃ13−ＮＭＲスペクトルの帰属は、Ｐａｔｔｅｒｓｏｎ，Ｓｏｅｄｉｇｄｏ，  Ｊ．Ｏｒｇ．  Ｃｈｅｍ．，３２，  １０８１−１０８６（１９７２）を参照して行った。
【０１１０】
【化１７】
0003540578.tif 000024
【０１１１】
【表９】
0003540578.tif 000025
【０１１２】
【表１０】
0003540578.tif 000026
【０１１３】
比較例４〜５
実施例１において、成分［Ｃ］として表１１に記載の有機ケイ素化合物を用いた以外は同様にしてプロピレンの重合を行った。重合活性および重合体の特性についての測定結果を表１２に示す。
【０１１４】
【表１１】
0003540578.tif 000027
【０１１５】
【表１２】
0003540578.tif 000028
【図面の簡単な説明】
【図１】本発明の触媒成分の調製工程および重合方法を示すフローチャートである。
【図２】本発明の実施例４及び比較例３で得られたポリプロピレンの分子量分布を示すＧＰＣチャートである。
【図３】実施例２５で用いたビス（パーヒドロイソキノリノ）ジメトキシシランの13Ｃ−ＮＭＲスペクトルである。
【図４】実施例２８で用いたビス（パーヒドロイソキノリノ）ジメトキシシランの13Ｃ−ＮＭＲスペクトルである。
【図１】
0003540578.tif 000034
【図２】
0003540578.tif 000035
【図３】
0003540578.tif 000036
【図４】
0003540578.tif 000037